(57)【要約】【課題】  紫外線吸収剤や紫外線散乱剤の日焼け止め成分と同様に日焼け防止効果を有する、新たな日焼け止め成分、および日焼け防止効果のある化粧料を提供する。【解決手段】  化粧料に添加して用いる化粧料粒子であって、蛍光物質と、透明材料と、を含む化粧料用粒子。前記蛍光物質が、有機蛍光体または希土類金属錯体であると好ましく、希土類金属錯体であるとより好ましく、ユーロピウム錯体であるとさらに好ましい。前記透明材料が、透明ビニル樹脂であると好ましい。また、ユーロピウム錯体を含有する化粧料。【選択図】  図１
2013216590.tif 000002
【特許請求の範囲】
【請求項１】
化粧料に添加して用いる化粧料粒子であって、蛍光物質と、透明材料と、を含む化粧料用粒子。
【請求項２】
前記蛍光物質が、有機蛍光体または希土類金属錯体である、請求項１に記載の化粧料用粒子。
【請求項３】
前記蛍光物質が、希土類金属錯体である、請求項１または請求項２に記載の化粧料用粒子。
【請求項４】
前記蛍光物質が、ユーロピウム錯体である、請求項１〜請求項３のいずれか１項に記載の化粧料用粒子。
【請求項５】
前記透明材料が、透明樹脂である、請求項１〜請求項４のいずれか１項に記載の化粧料用粒子。
【請求項６】
前記透明材料が、透明ビニル樹脂である、請求項１〜請求項５のいずれか１項に記載の化粧料用粒子。
【請求項７】
前記透明材料が、透明（メタ）アクリル樹脂である、請求項１〜請求項６のいずれか１項に記載の化粧料用粒子。
【請求項８】
前記化粧料粒子が、前記蛍光物質が溶解または分散されたビニルモノマー組成物を、乳化重合または懸濁重合により得られる樹脂粒子である、請求項１〜請求項７のいずれか１項に記載の化粧料用粒子。
【請求項９】
請求項１〜請求項８のいずれか１項に記載の化粧料用粒子を含有する化粧料。
【請求項１０】
ユーロピウム錯体を含有する化粧料。
【発明の詳細な説明】
【技術分野】
【０００１】
本発明は、化粧料用粒子及び化粧料に関するものである。
【背景技術】
【０００２】
日焼け止め化粧料は、太陽光線中の紫外線をカットし、紫外線による悪影響から肌を守ることを目的とし、日焼け止め成分としては紫外線吸収剤や紫外線散乱剤がそれぞれ使用されている。紫外線吸収剤としては、例えば、メトキシケイヒ酸オクチル、オクチルトリアゾン、ｔ−ブチルメトキシジベンゾイルメタンなどがあり、紫外線散乱剤には酸化チタン、酸化亜鉛などがある。（例えば、非特許文献１参照。）
【先行技術文献】
【非特許文献】
【０００３】
【非特許文献１】“花王  製品Ｑ＆Ａ  紫外線吸収剤と散乱剤はどう違うの？”、［online］、［平成２４年４月４日検索］、インターネット＜URL：http://www.kao.com/jp/qa_cate/facesunscreen_04_02.html＞
【発明の概要】
【発明が解決しようとする課題】
【０００４】
紫外線吸収剤は分子構造を変化させ紫外線を吸収するという化学変化を繰り返すうちに、分子が壊れて分解し、分解された状態の紫外線吸収剤の一部は非常に反応性が高く、肌にとって刺激のある物質として肌に吸収されてしまうことがあるといわれており、また紫外線散乱剤は、無機系の白色粉末であるために見た目に白っぽくなりやすいといわれている。本発明は、これらの公知の日焼け止め成分と同様に日焼け防止効果を有する、新たな日焼け止め成分、および日焼け防止効果のある化粧料を提供することを課題とする。
【課題を解決するための手段】
【０００５】
本発明者等は上記課題を解決すべく鋭意検討した結果、蛍光物質を含有することにより、太陽光のうち紫外光を可視光へ変換できることを見出し、化粧料に添加する事で紫外線吸収効果を得られる事ができること、また、蛍光物質を透明材料で被覆することで、より安定的に日焼け防止効果を持続できることを見出し、本発明に達した。
本発明は、［１］  化粧料に添加して用いる化粧料粒子であって、蛍光物質と、透明材料と、を含む化粧料用粒子に関する。
また、本発明は、［２］  前記蛍光物質が、有機蛍光体または希土類金属錯体である、上記［１］に記載の化粧料用粒子に関する。
また、本発明は、［３］  前記蛍光物質が、希土類金属錯体である、上記［１］または［２］に記載の化粧料用粒子に関する。
また、本発明は、［４］  前記蛍光物質が、ユーロピウム錯体である、上記［１］〜［３］のいずれか１項に記載の化粧料用粒子に関する。
また、本発明は、［５］  前記透明材料が、透明樹脂である、上記［１］〜［４］のいずれか１項に記載の化粧料用粒子に関する。
また、本発明は、［６］  前記透明材料が、透明ビニル樹脂である、上記［１］〜［５］のいずれか１項に記載の化粧料用粒子に関する。
また、本発明は、［７］  前記透明材料が、透明（メタ）アクリル樹脂である、上記［１］〜［６］のいずれか１項に記載の化粧料用粒子に関する。
また、本発明は、［８］  前記化粧料粒子が、前記蛍光物質が溶解または分散されたビニルモノマー組成物を、乳化重合または懸濁重合により得られる樹脂粒子である、上記［１］〜［７］のいずれか１項に記載の化粧料用粒子に関する。
さらに、本発明は、［９］  上記［１］〜［８］のいずれか１項に記載の化粧料用粒子を含有する化粧料に関する。
そして、本発明は、［１０］  ユーロピウム錯体を含有する化粧料に関する。
【発明の効果】
【０００６】
本発明により、太陽光のうち紫外光を可視光へ変換し、紫外線量を下げ、日焼け防止効果を有する化粧料及び化粧料に添加することで日焼け防止効果を有する化粧料用粒子を得ることができる。
【図面の簡単な説明】
【０００７】
【図１】紫外線強度の測定方法を説明するための模式図。
【発明を実施するための形態】
【０００８】
本発明の化粧料に用いられる材料について以下に説明する。
【０００９】
＜蛍光物質＞
本発明に用いられる蛍光物質は、目的に応じて適宜選択することができるが、蛍光物質として具体的には例えば、有機蛍光体、無機蛍光体、および希土類金属錯体を好ましく挙げることができる。中でも紫外光を可視光へ変換する波長変換効率（蛍光物質を添加した化粧料における日焼け防止効果）の観点から、有機蛍光体および希土類金属錯体の少なくとも１種であることが好ましく、希土類金属錯体であることがより好ましい。
【００１０】
（無機蛍光体）
前記無機蛍光体としては、例えば、Ｙ２Ｏ２Ｓ：Ｅｕ、Ｍｇ、Ｔｉの蛍光粒子、Ｅｒ３＋イオンを含有した酸化フッ化物系結晶化ガラス、酸化ストロンチウムと酸化アルミニウムからなる化合物に希土類元素のユウロピウム（Ｅｕ）とジスプロシウム（Ｄｙ）を添加したＳｒＡｌ２Ｏ４：Ｅｕ、Ｄｙや、Ｓｒ４Ａｌ１４Ｏ２５：Ｅｕ、Ｄｙや、ＣａＡｌ２Ｏ４：Ｅｕ、Ｄｙや、ＺｎＳ：Ｃｕ等の無機蛍光材料を挙げることができる。
【００１１】
（有機蛍光体）
前記有機蛍光体としては、例えば、シアニン系色素、ピリジン系色素、ローダミン系色素等の有機色素、ＢＡＳＦ社製のＬｕｍｏｇｅｎ  Ｆ  Ｖｉｏｌｅｔ５７０、同Ｙｅｌｌｏｗ０８３、同Ｏｒａｎｇｅ２４０、同Ｒｅｄ３００、田岡化学工業株式会社製の塩基性染料Ｒｈｏｄａｍｉｎｅ  Ｂ、住化ファインケム株式会社製のＳｕｍｉｐｌａｓｔ  Ｙｅｌｌｏｗ  ＦＬ７Ｇ、Ｂａｙｅｒ社製のＭＡＣＲＯＬＥＸ  Ｆｌｕｏｒｅｓｃｅｎｔ  Ｒｅｄ  Ｇ、同Ｙｅｌｌｏｗ１０ＧＮ等の有機蛍光体を挙げることができる。
【００１２】
（希土類金属錯体）
前記希土類金属錯体を構成する金属としては、波長変換効率の観点から、ユーロピウムおよびサマリウムの少なくとも一方であることが好ましく、ユーロピウムであることがより好ましい。
また前記希土類金属錯体を構成する配位子としては、希土類金属に配位可能であれば特に制限はなく、用いる金属に応じて適宜選択することができる。中でも波長変換効率の観点から、有機配位子であることが好ましく、ユーロピウムおよびサマリウムの少なくとも１方と錯体を形成可能な有機配位子であることが好ましい。
【００１３】
本発明では、配位子を限定するものではないが、中性配位子である、含窒素有機化合物、含窒素芳香族複素環式化合物、およびホスフィンオキサイド、又は、アニオン性配位子である、カルボン酸類、β−ジケトン類から選ばれる少なくとも１種であることが好ましい。
また希土類錯体の配位子として、一般式  Ｒ１ＣＯＣＨＲ２ＣＯＲ３（式中、Ｒ１はアリール基、アルキル基、シクロアルキル基、シクロアルキルアルキル基、アラルキル基またはそれらの置換体を、Ｒ２は水素原子、アルキル基、シクロアルキル基、シクロアルキルアルキル基、アラルキル基またはアリール基を、Ｒ３はアリール基、アルキル基、シクロアルキル基、シクロアルキルアルキル基、アラルキル基またはそれらの置換体をそれぞれ示す）で表わされるβ−ジケトン類を含有してもよい。
【００１４】
β−ジケトン類としては、具体的にはアセチルアセトン、パーフルオロアセチルアセトン、ベンゾイル−２−フラノイルメタン、１，３−ジ（３−ピリジル）−１，３−プロパンジオン、ベンゾイルトリフルオロアセトン、ベンゾイルアセトン、５−クロロスルフォニル−２−テノイルトリフルオロアセトン、ビス（４−ブロモベンゾイル）メタン、ジベンゾイルメタン、ｄ，ｄ−ジカンフォリルメタン、１，３−ジシアノ−１，３−プロパンジオン、ｐ−ビス（４，４，５，５，６，６，６−ヘプタフルオロ−１，３−ヘキサンジノイル）ベンゼン、４，４′−ジメトキシジベンゾイルメタン、２，６−ジメチル−３，５−ヘプタンジオン、ジナフトイルメタン、ジピバロイルメタン、ビス（パーフルオロ−２−プロポキシプロピオニル）メタン、１，３−ジ（２−チエニル）−１，３−プロパンジオン、３−（トリフルオロアセチル）−ｄ−カンファー、６，６，６−トリフルオロ−２，２−ジメチル−３，５−ヘキサンジオン、１，１，１，２，２，６，６，７，７，７−デカフルオロ−３，５−ヘプタンジオン、６，６，７，７，８，８，８−ヘプタフルオロ−２，２−ジメチル−３，５−オクタンジオン、２−フリルトリフルオロアセトン、ヘキサフルオロアセチルアセトン、３−（ヘプタフルオロブチリル）−ｄ−カンファー、４，４，５，５，６，６，６−ヘプタフルオロ−１−（２−チエニル）−１，３−ヘキサンジオン、４−メトキシジベンゾイルメタン、４−メトキシベンゾイル−２−フラノイルメタン、６−メチル−２，４−ヘプタンジオン、２−ナフトイルトリフルオロアセトン、２−（２−ピリジル）ベンズイミダゾール、５，６−ジヒドロキシ−１，１０−フェナントロリン、１−フェニル−３−メチル−４−ベンゾイル−５−ピラゾール、１−フェニル−３−メチル−４−（４−ブチルベンゾイル）−５−ピラゾール、１−フェニル−３−メチル−４−イソブチリル−５−ピラゾール、１−フェニル−３−メチル−４−トリフルオロアセチル−５−ピラゾール、３−（５−フェニル−１，３，４−オキサジアゾール−２−イル）−２，４−ペンタンジオン、３−フェニル−２，４−ペンタンジオン、３−［３′，５′−ビス（フェニルメトキシ）フェニル］−１−（９−フェナンチル）−１−プロパン−１，３−ジオン、５，５−ジメチル−１，１，１−トリフルオロ−２，４−ヘキサンジオン、１−フェニル−３−（２−チエニル）−１，３−プロパンジオン、３−（ｔ−ブチルヒドロキシメチレン）−ｄ−カンファー、１，１，１−トリフルオロ−２，４−ペンタンジオン、１，１，１，２，２，３，３，７，７，８，８，９，９，９−テトラデカフルオロ−４，６−ノナンジオン、２，２，６，６−テトラメチル−３，５−ヘプタンジオン、４，４，４−トリフルオロ−１−（２−ナフチル）−１，３−ブタンジオン、１，１，１−トリフルオロ−５，５−ジメチル−２，４−ヘキサンジオン、２，２，６，６−テトラメチル−３，５−ヘプタンジオン、２，２，６，６−テトラメチル−３，５−オクタンジオン、２，２，６−トリメチル−３，５−ヘプタンジオン、２，２，７−トリメチル−３，５−オクタンジオン、４，４，４−トリフルオロ−１−（チエニル）−１，３−ブタンジオン（���ＴＡ）、１−（ｐ−ｔ−ブチルフェニル）−３−（Ｎ−メチル−３−ピロール）−１，３−プロパンジオン（ＢＭＰＰ）、１−（ｐ−ｔ−ブチルフェニル）−３−（ｐ−メトキシフェニル）−１，３−プロパンジオン（ＢＭＤＢＭ）、１，３−ジフェニル−１，３−プロパンジオン、べンゾイルアセトン、ジべンゾイルアセトン、ジイソブチロイルメタン、ジビパロイルメタン、３−メチルペンタン−２，４−ジオン、２，２−ジメチルペンタン−３，５−ジオン、２−メチル−１，３−ブタンジオン、１，３−ブタンジオン、３−フェニル−２，４−ペンタンジオン、１，１，１−トリフロロ−２，４−ペンタンジオン、１，１，１−トリフロロ−５，５−ジメチル−２，４−ヘキサンジオン、２，２，６，６−テトラメチル−３，５−ヘプタンジオン、３−メチル−２，４−ペンタンジオン、２−アセチルシクロペンタノン、２−アセチルシクロヘキサノン、１−ヘプタフロロプロピル−３−ｔ−ブチル−１，３−プロパンジオン、１，３−ジフェニル−２−メチル−１，３−プロパンジオン、または１−エトキシ−１，３−ブタンジオン等が挙げられる。
【００１５】
希土類錯体の中性配位子の含窒素有機化合物、含窒素芳香族複素環式化合物、ホスフィンオキサイドとしては、たとえば、１，１０−フェナントロリン、２−２′−ビピリジル、２−２′−６，２″−ターピリジル、４，７−ジフェニル−１，１０−フェナントロリン、２−（２−ピリジル）ベンズイミダゾール、トリフェニルホスフィンオキサイド、トリ−ｎ−ブチルホスフィンオキサイド、トリ−ｎ−オクチルホスフィンオキサイド、トリ−ｎ−ブチルホスフェート等が挙げられる。
【００１６】
上記のような配位子を有する希土類錯体として、中でも波長変換効率の観点から、Ｅｕ（ＴＴＡ）３ｐｈｅｎ、Ｅｕ（ＢＭＰＰ）３ｐｈｅｎ、Ｅｕ（ＢＭＤＢＭ）３ｐｈｅｎを好ましく利用できる。
Ｅｕ（ＴＴＡ）３Ｐｈｅｎの製造法は、例えば、Ｍａｓａｙａ  Ｍｉｔｓｕｉｓｈｉ，  Ｓｈｉｎｊｉ  Ｋｉｋｕｃｈｉ，  Ｔｏｋｕｊｉ  Ｍｉｙａｓｈｉｔａ，  Ｙｕｔａｋａ  Ａｍａｎｏ，  Ｊ．Ｍａｔｅｒ．Ｃｈｅｍ．２００３，１３，２８５−２８７９に開示されている方法を参照できる。
【００１７】
＜化粧料用粒子およびその製造方法＞
本発明において、蛍光物質は、透明材料で被覆した粒子状にして用いることが好ましい。粒子は、蛍光物質と、透明材料とを有してなり、透明材料は、通常、蛍光物質を内包する。粒子の形状は、製法により異なるが、化粧料中での分散性などの観点から、球状が好ましい。
【００１８】
本発明の化粧料用粒子は、透明材料で被覆することにより、耐湿性等の安定性が向上し、高価な蛍光物質で、耐湿性の低い希土類金属錯体等を用いる場合、利用効率を最大限に高めることができる。
【００１９】
また、化粧料用粒子の大きさは目的に応じて適宜選択することができるが、例えば、化粧料に用いる場合、０．１〜１０００μｍとすることが好ましく、０．１〜２００μｍであることがより好ましい。
本発明の化粧料用粒子における蛍光物質の含有量としては特に制限はなく、その目的や蛍光物質の種類に応じて適宜選択できるが、波長変換効率の観点から、０．００１〜１質量％であることが好ましく、０．０１〜０．５質量％であることがより好ましい。
【００２０】
（透明材料）
本発明において前記蛍光物質は、透明材料に含有されている。本発明においては透明とは、光路長１ｃｍにおける波長４００〜８００ｎｍの光の透過率が９０％以上であることをいう。
前記透明材料としては、透明であれば特に制限はなく、例えば、アクリル樹脂、メタクリル樹脂、ウレタン樹脂、エポキシ樹脂、ポリエステル樹脂、ポリエチレン樹脂、ポリ塩化ビニル樹脂等の樹脂類を挙げることができる。中でも、アクリル樹脂、メタクリル樹脂であることが好ましい。前記樹脂を構成するモノマー化合物としては特に制限はないが、ビニル化合物を少なくとも含むことが好ましい。
【００２１】
また前記蛍光物質を前記透明材料に含有させる方法としては、前記蛍光物質を、モノマー化合物（モノマー組成物）中に溶解または分散させ、その溶液を重合（塊状重合、懸濁重合、乳化重合、溶液重合）させて得る方法、キャスト法、及び溶融法等によって得ることができ、後処理の容易さの観点からは、懸濁重合及び乳化重合が好ましい。更にこの樹脂組成物を、必要に応じて粉砕し、また、分級することで所望の大きさの粒子を得ることができる。
【００２２】
（ビニル化合物）
本発明においてビニル化合物とは、エチレン性不飽和結合を少なくとも１つ有する化合物であれば特に制限はなく、重合反応した際にビニル樹脂、特にアクリル樹脂またはメタクリル樹脂になり得るアクリルモノマー、メタクリルモノマー、アクリルオリゴマー、メタクリルオリゴマー等の（メタ）アクリル酸系誘導体を特に制限なく用いることができる。本発明において好ましくは、アクリルモノマー、およびメタクリルモノマー等が挙げられる。
【００２３】
（メタ）アクリル酸系誘導体として好ましいアクリルモノマー、およびメタクリルモノマーとしては、例えば、アクリル酸、メタクリル酸、これらのアルキルエステルが挙げられ、また、これらと共重合し得るその他のビニル化合物を併用しても良く、１種単独でも、２種類以上を組み合わせて用いることもできる。ここで、（メタ）アクリル酸は、アクリル酸、メタクリル酸またはそれらの混合物を意味する。
【００２４】
アクリル酸アルキルエステル、およびメタクリル酸アルキルエステルとしては、例えば、アクリル酸メチル、メタクリル酸メチル、アクリル酸エチル、メタクリル酸エチル、アクリル酸ブチル、メタクリル酸ブチル、アクリル酸２−エチルヘキシル、メタクリル酸２−エチルヘキシル等のアクリル酸無置換アルキルエステルおよびメタクリル酸無置換アルキルエステル；ジシクロペンテニル（メタ）アクリレート；テトラヒドロフルフリル（メタ）アクリレート；ベンジル（メタ）アクリレート；多価アルコールにα，β−不飽和カルボン酸を反応させて得られる化合物（例えば、ポリエチレングリコールジ（メタ）アクリレート（エチレン基の数が２〜１４のもの）、トリメチロールプロパンジ（メタ）アクリレート、トリメチロールプロパントリ（メタ）アクリレート、トリメチロールプロパンエトキシトリ（メタ）アクリレート、トリメチロールプロパンプロポキシトリ（メタ）アクリレート、テトラメチロールメタントリ（メタ）アクリレート、テトラメチロールメタンテトラ（メタ）アクリレート、ポリプロピレングリコールジ（メタ）アクリレート（プロピレン基の数が２〜１４のもの）、ジペンタエリスリトールペンタ（メタ）アクリレート、ジペンタエリスリトールヘキサ（メタ）アクリレート、ビスフェノールＡポリオキシエチレンジ（メタ）アクリレート、ビスフェノールＡジオキシエチレンジ（メタ）アクリレート、ビスフェノールＡトリオキシエチレンジ（メタ）アクリレート、ビスフェノールＡデカオキシエチレンジ（メタ）アクリレート等）；グリシジル基含有化合物にα，β−不飽和カルボン酸を付加して得られる化合物（例えば、トリメチロールプロパントリグリシジルエーテルトリアクリレート、ビスフェノールＡジグリシジルエーテルジアクリレート等）；多価カルボン酸（例えば、無水フタル酸）と水酸基及びエチレン性不飽和基を有する物質（例えば、β−ヒドロキシエチル（メタ）アクリレート）とのエステル化物；アクリル酸若しくはメタクリル酸のアルキルエステル（例えば、（メタ）アクリル酸メチルエステル、（メタ）アクリル酸エチルエステル、（メタ）アクリル酸ブチルエステル、（メタ）アクリル酸２−エチルヘキシルエステル）；ウレタン（メタ）アクリレート（例えば、トリレンジイソシアネートと２−ヒドロキシエチル（メタ）アクリル酸エステルとの反応物、トリメチルヘキサメチレンジイソシアネートとシクロヘキサンジメタノールと２−ヒドロキシエチル（メタ）アクリル酸エステルとの反応物等）；これらのアルキル基に水酸基、エポキシ基、ハロゲン基等が置換したアクリル酸置換アルキルエステルまたはメタクリル酸置換アルキルエステル；等が挙げられる。
【００２５】
また、アクリル酸、メタクリル酸、アクリル酸アルキルエステルまたはメタクリル酸アルキルエステルと共重合し得るその他のビニル化合物としては、アクリルアミド、アクリロニトリル、ジアセトンアクリルアミド、スチレン、ビニルトルエン等が挙げられる。これらのビニルモノマーは、１種単独でも、２種類以上を組み合わせて用いることができる。
【００２６】
本発明における２官能以上のビニル化合物とは、例えば、多価アルコールにα，β−不飽和カルボン酸を反応させて得られる化合物（例えば、ポリエチレングリコールジ（メタ）アクリレート（エチレン基の数が２〜１４のもの）、エチレングリコールジメタクリレート、トリメチロールプロパンジ（メタ）アクリレート、トリメチロールプロパントリ（メタ）アクリレート、トリメチロールプロパンエトキシトリ（メタ）アクリレート、トリメチロールプロパンプロポキシトリ（メタ）アクリレート、テトラメチロールメタントリ（メタ）アクリレート、テトラメチロールメタンテトラ（メタ）アクリレート、ポリプロピレングリコールジ（メタ）アクリレート（プロピレン基の数が２〜１４のもの）、ジペンタエリスリトールペンタ（メタ）アクリレート、ジペンタエリスリトールヘキサ（メタ）アクリレート、ビスフェノールＡポリオキシエチレンジ（メタ）アクリレート、ビスフェノールＡジオキシエチレンジ（メタ）アクリレート、ビスフェノールＡトリオキシエチレンジ（メタ）アクリレート、ビスフェノールＡデカオキシエチレンジ（メタ）アクリレート等）；多価グリシジル基含有化合物にα，β−不飽和カルボン酸を付加して得られる化合物（例えば、トリメチロールプロパントリグリシジルエーテルトリアクリレート、ビスフェノールＡジグリシジルエーテルジアクリレート等）；多価カルボン酸（例えば、無水フタル酸）と水酸基及びエチレン性不飽和基を有する物質（例えば、β−ヒドロキシエチル（メタ）アクリレート）とのエステル化物；等が挙げられる。
【００２７】
本発明におけるビニル化合物としては、形成される樹脂粒子の屈折率が所望の値になるように適宜選択することができ、アクリル酸アルキルエステルおよびメタクリル酸アルキルエステルから選ばれる少なくとも１種を用いることが好ましい。
【００２８】
（ラジカル重合開始剤）
本発明においてはビニル化合物を重合させるためにラジカル重合開始剤を用いることが好ましい。ラジカル重合開始剤としては、特に制限なく通常用いられるラジカル重合開始剤を用いることができる。例えば、過酸化物等が好ましく挙げられる。具体的には、熱により遊離ラジカルを発生させる有機過酸化物やアゾ系ラジカル開始剤が好ましい。
有機化酸化物としては例えば、イソブチルパーオキサイド、α，α′−ビス（ネオデカノイルパーオキシ）ジイソプロピルベンゼン、クミルパーオキシネオデカノエート、ジ−ｎ−プロピルパーオキシジカーボネート、ビス−ｓ−ブチルパーオキシジカーボネート、１，１，３，３−テトラメチルブチルネオデカノエート、ビス（４−ｔ−ブチルシクロヘキシル）パーオキシジカーボネート、１−シクロヘキシル−１−メチルエチルパーオキシネオデカノエート、ビス−２−エトキシエチルパーオキシジカーボネート、ビス（エチルヘキシルパーオキシ）ジカーボネート、ｔ−ヘキシルネオデカノエート、ビスメトキシブチルパーオキシジカーボネート、ビス（３−メチル−３−メトキシブチルパーオキシ）ジカーボネート、ｔ−ブチルパーオキシネオデカノエート、ｔ−ヘキシルパーオキシピバレート、３，５，５−トリメチルヘキサノイルパーオキサイド、オクタノイルパーオキサイド、ラウロイルパーオキサイド、ステアロイルパーオキサイド、１，１，３，３−テトラメチルブチルパーオキシ−２−エチルヘキサノエート、サクシニックパーオキサイド、２，５−ジメチル−２，５−ビス（２−エチルヘキサノイル）ヘキサン、１−シクロヘキシル−１−メチルエチルパーオキシ−２−エチルヘキサノエート、ｔ−ヘキシルパーオキシ−２−エチルヘキサノエート、４−メチルベンゾイルパーオキサイド、ｔ−ブチルパーオキシ−２−エチルヘキサノエート、ｍ−トルオノイルベンゾイルパーオキサイド、ベンゾイルパーオキサイド、ｔ−ブチルパーオキシイソブチレート、１，１−ビス（ｔ−ブチルパーオキシ）２−メチルシクロヘキサン、１，１−ビス（ｔ−ヘキシルパーオキシ）−３，３，５−トリメチルシクロヘキサン、１，１−ビス（ｔ−ヘキシルパーオキシ）シクロヘキサン、１，１−ビス（ｔ−ブチルパーオキシ）−３，３，５−トリメチルシクロヘキサン、１，１−ビス（ｔ−ブチルパーオキシ）シクロヘキサノン、２，２−ビス（４，４−ジブチルパーオキシシクロヘキシル）プロパン、１，１−ビス（ｔ−ブチルパーオキシ）シクロドデカン、ｔ−ヘキシルパーオキシイソプロピルモノカーボネート、ｔ−ブチルパーオキシマレイン酸、ｔ−ブチルパーオキシ−３，５，５−トリメチルヘキサノエート、ｔ−ブチルパーオキシラウレート、２，５−ジメチル−２，５−ビス（ｍ−トルオイルパーオキシ）ヘキサン、ｔ−ブチルパーオキシイソプロピルモノカーボネート、ｔ−ブチルパーオキシ−２−エチルヘキシルモノカーボネート、ｔ−ヘキシルパーオキシベンゾエート、２，５−ジメチル−２，５−ビス（ベンゾイルパーオキシ）ヘキサン、ｔ−ブチルパーオキシアセテート、２，２−ビス（ｔ−ブチルパーオキシ）ブタン、ｔ−ブチルパーオキシベンゾエート、ｎ−ブチル−４，４−ビス（ｔ−ブチルパーオキシ）バレレート、ジ−ｔ−ブチルパーオキシイソフタレート、α，α′−ビス（ｔ−ブチルパーオキシ）ジイソプロピルベンゼン、ジクミルパーオキサイド、２，５−ジメチル−２，５−ジ（ｔ−ブチルパーオキシ）ヘキサン、ｔ−ブチルクミルパーオキサイド、ｐ−メンタンハイドロパーオキサイド、２，５−ジメチル−２，５−ビス（ｔ−ブチルパーオキシ）ヘキシン、ジイソプロピル���ンゼンハイドロパーオキサイド、ｔ−ブチルトリメチルシリルパーオキサイド、１，１，３，３−テトラメチルブチルハイドロパーオキサイド、クメンハイドロパーオキサイド、ｔ−ヘキシルハイドロパーオキサイド、ｔ−ブチルハイドロパーオキサイド、２，３−ジメチル−２，３−ジフェニルブタン等を使用することができる。
【００２９】
アゾ系ラジカル開始剤としては、たとえば、アゾビスイソブチロニトリル（ＡＩＢＮ、商品名Ｖ−６０、和光純薬工業株式会社製）、２，２′−アゾビス（２−メチルイソブチロニトリル）（商品名Ｖ−５９、和光純薬工業株式会社製）、２，２′−アゾビス（２，４−ジメチルバレロニトリル）（商品名Ｖ−６５、和光純薬工業株式会社製）、ジメチル−２，２′−アゾビス（イソブチレート）（商品名Ｖ−６０１、和光純薬工業株式会社製）、２，２′−アゾビス（４−メトキシ−２，４−ジメチルバレロニトリル）（商品名Ｖ−７０、和光純薬工業株式会社製）などが挙げられる。
【００３０】
ラジカル重合開始剤の使用量は、前記ビニル化合物の種類や形成される樹脂粒子の屈折率等に応じて適宜選択することができ、通常用いられる使用量で使用される。具体的には例えば、ビニル化合物に対して０．０１〜２質量％で使用することができ、０．１〜１質量％で使用することが好ましい。
【００３１】
次に、本発明の化粧料について説明する。
＜化粧料＞
本発明の化粧料としては日焼け止めクリーム、化粧下地材、リップクリームなどが挙げられ、上記の蛍光物質又は化粧料用粒子を少なくとも含有し、本発明の効果を阻害しないものであれば、特に限定されない。従来公知の日焼け止め成分（紫外線吸収剤、紫外線散乱剤）と併用することもでき、本発明の蛍光物質又は化粧料用粒子を含有することで、日焼け防止効果を向上でき、また、公知の日焼け止め成分と併用する場合は、公知の日焼け止め成分の添加量を減らすことでこれらの問題点（分解物残渣の刺激、吸収、白色粉末等）を低減することができる。
【実施例】
【００３２】
以下に、実施例によって本発明をより具体的に説明するが、本発明はこれらの実施例によって制限されるものではない。尚、特に断りのない限り、「％」および「部」は質量基準である。
【００３３】
＜蛍光物質の合成＞
４，４，４−トリフルオロ−１−（チエニル）−１，３−ブタンジオン（ＴＴＡ）２００ｍｇを７ｍｌのエタノールに溶解し、ここへ１Ｍの水酸化ナトリウム１．１ｍｌを加え混合した。７ｍｌのエタノールに溶かした６．２ｍｇの１，１０−フェナントロリンを先の混合溶液に加え、１時間攪拌した後、ＥｕＣｌ３・６Ｈ２Ｏ  １０３ｍｇの３．５ｍｌ水溶液を加え、沈殿物を得る。これをろ別し、エタノールで洗浄し、乾燥をし、蛍光物質Ｅｕ（ＴＴＡ）３Ｐｈｅｎ（フェナントロリン系ユウロピウム錯体）を得た。
【００３４】
＜粒子Ａの作製＞
上記で得られた蛍光物質Ｅｕ（ＴＴＡ）３Ｐｈｅｎを０．０５ｇ、メタクリル酸メチルを１００ｇ、熱ラジカル開始剤である２，２′−アゾビス（２，４−ジメチルバレロニトリル）を０．５ｇ、それぞれ秤取した後、密閉した容器内に入れ６０℃で４時間、引続き８０℃で２時間塊状重合を行い、室温まで冷却し容器から取り出した。得られた蛍光物質を含有した樹脂組成物を、粉砕し、ふるいを用いて、分級することで、粒子径分布が５０〜１５０μｍの化粧料用粒子Ａを得た。
【００３５】
（実施例１）
＜化粧料組成物の調製＞
市販品「若肌物語  日焼け止めクリーム  ＳＮ３８２」（株式会社サラダタウン商品名）１．０ｇおよび蛍光物質Ｅｕ（ＴＴＡ）３Ｐｈｅｎを０．０１ｇからなる混合物をポリカップの中で混練し、化粧料組成物を得た。特に色合いや使用感に変化はなかった。
＜紫外線強度の測定＞
得られた化粧料組成物をガラス基板上に、厚み約１０〜２０μｍで塗布し、約３０分間静置した。その後、上部よりアズワン株式会社製ハンディーＵＶランプＳＬＵＶ−４を用いて３６５ｎｍの光をこのガラス基板に照射し、透過された紫外線光の強さを株式会社オーク社製ＵＶ線照度計ＵＶ−ＭＯ２を用いて強度を測定した。測定後、１週間常温（２５℃）で放置し、同様に強度を測定した（図１参照）。測定結果を表１に示した。
【００３６】
（実施例２）
＜化粧料組成物の調製＞
市販品「若肌物語  日焼け止めクリーム  ＳＮ３８２」（株式会社サラダタウン商品名）１．０ｇおよび上記化粧料用粒子Ａ０．１ｇをポリカップの中で混練し、化粧料組成物を得た。得られた化粧用組成物は、特に色合いや使用感に変化はなかった。
＜紫外線強度の測定＞
得られた化粧料組成物を実施例１と同様にガラス基板上に塗布し、紫外線強度を測定した。測定結果を表１に示した。
【００３７】
（比較例１）
＜紫外線強度の測定＞
市販品「若肌物語  日焼け止めクリーム  ＳＮ３８２」（株式会社サラダタウン商品名）を実施例１と同様にガラス基板上に塗布し、紫外線強度を測定した。測定結果を表１に示した。
【００３８】
【表１】
2013216590.tif 000003
【００３９】
蛍光物質または、蛍光物質を含む化粧料用粒子を添加した実施例１、２は無添加品の比較例１と比較し、樹脂組成物を透過する紫外線強度が小さく、日焼け防止効果を有することが確認できた。特に化粧料用粒子を添加した実施例２については、混合及び塗布後、１週間経過した後も測定結果に変化がなく、安定性に優れていることが確認できた。
【符号の説明】
【００４０】
１  ＵＶランプ
２  化粧料組成物層
３  ガラス基板
４  ＵＶ線照度計
【図１】
2013216590.tif 000004